(57)【要約】【課題】  容量液比が小さいにもかかわらずサイクル特性の低下が抑制されたニッケル水素二次電池を提供する。【解決手段】  ニッケル水素二次電池は、外装缶１０内にセパレータ２８を介して互いに重ね合わされた正極２４及び負極２６がアルカリ電解液とともに収容され、正極２４に水酸化ニッケル粒子４０が分布されている。この電池は、前記電解液量をＶとし且つ前記電池容量をＣとしたときに、容量液比Ｖ／Ｃが０．８ｍｌ／Ａｈ以下であり、水酸化ニッケル粒子４０は、コバルト化合物からなる被覆層４２を有するとともに、Ｘ線粉末回折法（Ｃｕ−Ｋα）により得られる（１０１）面のピークが０．８度未満の半値幅を有し、被覆層４２にアルカリ酸化処理が施されていることを特徴としている。【選択図】      図１
2005243519.tif 000002
【特許請求の範囲】
【請求項１】
外装缶内にセパレータを介して互いに重ね合わされた正極及び負極がアルカリ電解液とともに収容され、前記正極に水酸化ニッケル粒子が分布されているニッケル水素二次電池において、
前記電解液量をＶとし且つ前記電池容量をＣとしたときに、容量液比Ｖ／Ｃが０．８ｍｌ／Ａｈ以下であり、
前記水酸化ニッケル粒子は、コバルト化合物からなる被覆層を有するとともに、Ｘ線粉末回折法（Ｃｕ−Ｋα）により得られる（１０１）面のピークが０．８度未満の半値幅を有し、
前記被覆層にアルカリ酸化処理が施されている
ことを特徴とするニッケル水素二次電池。
【発明の詳細な説明】
【技術分野】
【０００１】
本発明はニッケル水素二次電池に関し、特に高容量化に好適したニッケル水素二次電池に関する。
【背景技術】
【０００２】
ニッケル水素二次電池は密封可能な外装缶を有し、外装缶内にセパレータを介して重ね合わされた正極及び負極がアルカリ電解液に収容されている。正極は、例えば多孔質構造を有した金属の基板を有し、基板には正極活物質として水酸化ニッケル粒子が分布されている。又、負極は、例えばパンチングメタルからなる基板を有し、基板には、負極活物質である水素を吸収及び放出可能な水素吸蔵合金粒子が分布されている。水酸化ニッケル粒子及び水素吸蔵合金粒子はその量によって、正極容量及び負極容量をそれぞれ規定するが、一般に、電池の過充電時に正極で発生した酸素ガスを負極で還元して電池の内圧上昇を防止すべく、正極容量よりも負極容量の方が大きく設定されるので（ノイマン式の原理）、電池容量は正極容量により規定される。
【０００３】
ところで、この種の電池には高容量化が強く望まれているが、外装缶の容積が限られていることから、正極容量を増大させた場合、相対的に他の構成要素、例えばアルカリ電解液量を減らさなければならず、種々の不具合が発生していた。そこで、かかる不具合を解決するために様々な技術開発が行われている（例えば、特許文献１参照）。
特許文献１が開示するアルカリ蓄電池にあっては、Ｘ線粉末回折（Ｃｕ−Ｋα線）によって得られる（１０１）面のピークの半値幅が０．８度以上である水酸化ニッケル及び亜鉛（亜鉛化合物）を含んだペーストを、金属多孔体に充填して乾燥させた正極を使用しており、このような正極によれば、正極容量に対するアルカリ電解液量の比（容量液比）が０．７ｍｌ〜２．０ｍｌ／Ａｈの範囲に制限されたとしても、正極活物質の利用率の低下が抑制されるものと考えられる。
【特許文献１】特開平１０−２７００７１号公報
【発明の開示】
【発明が解決しようとする課題】
【０００４】
しかしながら、特許文献１の電池には、容量液比が０．８ｍｌ／Ａｈ以下になるとサイクル特性の低下が大きくなるという問題がある。
本発明は上述の事情に基づいてなされたものであって、その目的とするところは、容量液比が小さいにもかかわらずサイクル特性の低下が抑制されたニッケル水素二次電池を提供することにある。
【課題を解決するための手段】
【０００５】
上記した目的を達成するため、請求項１の発明では、外装缶内にセパレータを介して互いに重ね合わされた正極及び負極がアルカリ電解液とともに収容され、前記正極に水酸化ニッケル粒子が分布されているニッケル水素二次電池において、前記電解液量をＶとし且つ前記電池容量をＣとしたときに、容量液比Ｖ／Ｃが０．８ｍｌ／Ａｈ以下であり、前記水酸化ニッケル粒子は、コバルト化合物からなる被覆層を有するとともにＸ線粉末回折法（Ｃｕ−Ｋα）により得られる（１０１）面のピークが０．８度未満の半値幅を有し、前記被覆層にアルカリ酸化処理が施されていることを特徴としている。
【０００６】
上記した構成では、容量液比Ｖ／Ｃが０．８ｍｌ／Ａｈ以下であっても、コバルト化合物からなる被覆層を有するとともにＸ線粉末回折法（Ｃｕ−Ｋα）により得られる（１０１）面のピークが０．８度未満の半値幅を有する水酸化ニッケル粒子を正極活物質として用い、且つ、被覆層にアルカリ酸化処理を施したことにより、サイクル特性の低下が抑制される。
【０００７】
より詳しくは、容量液比Ｖ／Ｃが０．８ｍｌ／Ａｈ以下になるまでアルカリ電解液量Ｖを減少させると、電池を繰り返し使用しているうちに電池反応、即ち正極及び負極における酸化還元反応に寄与可能なアルカリ電解液が枯渇し、円滑な電池反応が阻害されて電池容量が次第に低下する。しかしながら、上記した構成の電池では、ピークの半値幅の制御を介して水酸化ニッケル粒子の歪みが制御されたこと（ピーク半値幅が小さいほど歪みは小さくなる）、アルカリ酸化処理された被覆層が高い導電性を有すること等に起因して電池反応性が向上し、これにより電解液の枯渇による電池反応性の低下が補償され、容量低下が抑制されるものと考えられる。それ故、上記した構成の電池によれば、容量液比Ｖ／Ｃが０．８ｍｌ／Ａｈ以下であっても、サイクル特性の低下が抑制されると考えられる。
【発明の効果】
【０００８】
以上説明したように、本発明のニッケル水素二次電池は、容量液比が小さくてもサイクル特性の低下が抑制されるので正極活物質量の増大による高容量化に好適し、産業上の価値が大である。
【発明を実施するための最良の形態】
【０００９】
以下に添付の図面を参照して、本発明の一実施形態のニッケル水素二次電池を詳細に説明する。
電池ＡはＡＡサイズの円筒型電池であり、図１に示したように、上端が開口した有底円筒形状をなす外装缶１０を備え、外装缶１０は導電性を有した負極端子として機能する。外装缶１０の開口内には、リング状の絶縁パッキン１２を介して導電性を有する円板形状の蓋板１４が配置され、外装缶１０の開口縁をかしめ加工することにより絶縁パッキン１２及び蓋板１４は外装缶１０の開口内にて固定されている。
【００１０】
蓋板１４は中央にガス抜き孔１６を有し、蓋板１４の外面上にはガス抜き孔１６を塞いでゴム製の弁体１８が配置されている。更に蓋板１４の外面上には、弁体１８を覆うフランジ付き円筒形状の正極端子２０が固定され、正極端子２０は弁体１８を蓋板１４に押圧している。従って、通常時、外装缶１０は絶縁パッキン１２及び弁体１８を介して蓋板１４により気密に閉塞されている。一方、外装缶１０内でガスが発生し、その内圧が高まった場合には弁体１８が圧縮され、ガス抜き孔１６を通して外装缶１０からガスが放出される。つまり、蓋板１４、弁体１８及び正極端子２０は、安全弁を形成している。
【００１１】
外装缶１０内には、略円柱状の電極群２２が収容されている。より詳しくは、電極群２２は、それぞれ帯状の正極２４、負極２６及びセパレータ２８からなり、これら正極２４、負極２６及びセパレータ２８は、セパレータ２８を介して正極２４及び負極２６が互いに重ね合わされた状態となるよう渦巻き状に巻回されている。正極２４及び負極２６については後述するけれども、電極群２２のセパレータ２８としては、例えば、ポリアミド繊維製不織布、ポリエチレンやポリプロピレンなどのポリオレフィン繊維製不織布に親水性官能基を付与したもの用いることができる。この電池では、過充電時に正極２４で発生した酸素ガスを負極２６で還元すべく、正極２４の容量よりも負極２６の容量の方が大きく設定され、電池容量は正極２４の容量により規定されている。このように正極２４の容量よりも負極２６の容量を大きくするために、負極２６は正極２４よりも長く、電極群２２の最外周は負極２６の一部により形成されている。この負極２６の一部の外面が外装缶１０の内周壁に直接接触することで、外装缶１０と負極２６との間が電気的に接続されている。
【００１２】
また、外装缶１０内には、電極群２２とともに所定量のアルカリ電解液（図示せず）が収容されている。具体的には、電池内のアルカリ電解液量は、アルカリ電解液量をＶとし、電池容量（正極容量）をＣとしたときに、アルカリ電解液量Ｖを電池容量Ｃで除して得られる容量液比Ｖ／Ｃが０．８ｍｌ／Ａｈ以下となるように設定されている。なお、アルカリ電解液としては、例えば、水酸化ナトリウム水溶液、水酸化リチウム水溶液、水酸化カリウム水溶液及びこれらの水溶液のうち２種以上を混合した水溶液等を用いることができる。
【００１３】
更に、外装缶１０内には、電極群２２の一端と蓋板１４との間に、正極リード３０が配置され、正極リード３０の両端は正極２４及び蓋板１４に接続されている。従って、正極端子２０と正極２４との間は、正極リード３０及び蓋板１４を介して電気的に接続されている。なお、蓋板１４と電極群２２との間には円形の絶縁部材３２が配置され、正極リード３０は絶縁部材３２に設けられたスリットを通して延びている。また、電極群２２と外装缶１０の底部との間にも円形の絶縁部材３４が配置されている。
【００１４】
負極２６は、図示しなけれども帯状をなす導電性の負極用基板を有し、この負極用基板には負極合剤が保持されている。負極用基板は、多数の貫通孔を有するシート状の金属材からなり、負極用基板には例えば、パンチングメタル、エキスパンデッドメタル、穿孔鋼板及びニッケルネット等の二次元基板を用いることができる。従って、負極合剤は、負極用基板の貫通孔内に充填されるとともに、負極用基板の両面に層状にして保持されている。
【００１５】
負極合剤は、負極活物質としての水素を吸蔵及び放出可能な水素吸蔵合金粒子、導電助剤及び結着剤からなる。尚、本明細書においては、説明の便宜上、水素吸蔵合金も負極活物質という。
負極合剤中に分布された水素吸蔵合金粒子は、電池の充電時にアルカリ電解液中で電気化学的に発生させた水素を吸蔵でき、なおかつ放電時にその吸蔵水素を容易に放出できるものであればよく、特に限定はされないが、ＡＢ5型系、ＴｉＮｉ系及びＴｉＦｅ系の水素吸蔵合金からなる粒子が好ましい。具体的には、例えば、ＬａＮｉ5、ＭｍＮｉ5（Ｍｍはミッシュメタル）、ＬｍＮｉ5（ＬｍはＬａを含む希土類元素から選ばれる少なくとも一種）及びこれらの合金のＮｉの一部をＡｌ，Ｍｎ，Ｃｏ，Ｔｉ，Ｃｕ，Ｚｎ，Ｚｒ，Ｃｒ及びＢ等から選択される１種以上の元素で置換した多元素系の水素吸蔵合金粒子を用いることができる。特に、一般式：ＬｍＮｉｗＣｏｘＭｎｙＡｌｚ（原子比ｗ，ｘ，ｙ，ｚの合計値は４．８０≦ｗ＋ｘ＋ｙ＋ｚ≦５．４０である）で表される組成を有する水素吸蔵合金粒子は、充放電サイクルの進行に伴う微粉化が抑制されて充放電サイクル寿命が向上するので好適である。
【００１６】
結着剤としては、例えば、後述する正極の結着剤として使用可能なポリマーのうちから１種又は２種以上を選択して用いることができ、また導電助剤としては、カーボンブラックや黒鉛を用いることができる。
正極２４は、図１中の円内に一部を拡大して模式的に示したけれども、帯状をなす導電性の正極用基板３６を有し、この基板３６に正極合剤が担持されている。正極用基板３６は、例えば、ニッケル、ステンレス等の金属板や、ニッケルめっきが施された樹脂等からなり、スポンジ状、繊維状、あるいはフエルト状の多孔質構造を有し、本実施形態では、スポンジ状をなした基板３６の孔内に正極合剤が保持されている。
【００１７】
正極合剤は、例えば、正極活物質としての水酸化ニッケルを含む複合粒子３８及び結着剤からなる。
結着剤としては、疎水性及び親水性のポリマーの１種又は２種以上を用いることができ、疎水性のポリマーとしては、例えば、ポリテトラフルオロエチレン（ＰＴＦＥ）、ポリエチレン、ポリプロピレン及びゴム系ポリマーを用いることができる。なお、ゴム系ポリマーとしては、例えば、スチレンブタジエンゴム（ＳＢＲ）のラテックス、アクリロニトリルブタジエンゴム（ＮＢＲ）のラテックス、エチレンプロピレンジエンモノマ（ＥＰＤＭ）のラテックスを用いることができる。また、親水性のポリマーとしては、例えば、カルボキシメチルセルロース（ＣＭＣ）、メチルセルロース（ＭＣ）、ヒドロキシプロピルメチルセルロース（ＨＰＭＣ）、ポリアクリル酸ナトリウム（ＳＰＡ）等のポリアクリル酸塩、ポリビニルアルコール（ＰＶＡ）、ポリエチレンオキシド及びＣＯＯＸ基を少なくとも一つ有するモノマーとビニルアルコールとの共重合体（但し、Ｘは水素、アルカリ金属、アルカリ土類金属から選ばれる元素からなる）等を用いることができる。なお、ポリエチレン、ポリプロピレン及びポリテトラフルオロエチレンはディスパージョンの形態で用いることができる。
【００１８】
複合粒子３８は、水酸化ニッケル粒子４０とこの水酸化ニッケル粒子４０の表面に形成された被覆層４２とからなる。従って、複合粒子３８として正極２４に分布される水酸化ニッケルの総量により正極容量（理論容量）即ち電池容量が規定され、この正極容量に基づき、上述した容量液比Ｖ／Ｃが０．８ｍｌ／Ａｈ以下となるようアルカリ電解液量Ｖが調整される。
【００１９】
複合粒子３８の水酸化ニッケル粒子４０としては、実質的に純粋な水酸化ニッケル粒子、又は、亜鉛及びコバルトの何れか一方若しくは両方が共沈された水酸化ニッケル粒子を用いることができる。ただし、この電池に用いられる水酸化ニッケル粒子４０のピーク半値幅は０．８°未満であり、好ましくは、０．４°以上０．７５°以下の範囲内に入っている。このピーク半値幅とは、水酸化ニッケル粒子４０にＣｕ−Ｋα線を用いたＸ線粉末回折法を適用し、水酸化ニッケルの（１０１）面からの反射強度を、回折角２θを変化させながら測定して得られるピークの半値幅である。
【００２０】
一方、複合粒子３８の被覆層４２は、アルカリ酸化処理されたコバルト化合物からなり、良好な導電性を有する。より詳しくは、この被覆層４２は、水酸化ニッケル粒子４０の表面に三酸化二コバルト（Ｃｏ2Ｏ3）、コバルト金属（Ｃｏ）、一酸化コバルト（ＣｏＯ）及び水酸化コバルト（Ｃｏ（ＯＨ）2）等のコバルト化合物を析出させた後に、このコバルト化合物の析出物にアルカリ酸化処理を施すことにより形成することができる。従って、アルカリ酸化処理によって、この被覆層４２にはその表面から内部に亘り、例えばＮａ+等のアルカリカチオンが分布されている。
【００２１】
上述した電池では、容量液比Ｖ／Ｃが０．８ｍｌ／Ａｈ以下であるにもかかわらず、サイクル特性の低下が抑制されるので、電池容量Ｃの増大即ち高容量化に好適する。より詳しくは、電池容量Ｃを増大させるためには、正極活物質を増量すべく正極２４の体積を増大させる必要があるが、正極２４の体積を増大させた場合、アルカリ電解液を収容するための空間を、一定容積の電池内に十分に確保することができなくなるので、アルカリ電解液量Ｖを減少させねばならない。しかし、容量液比Ｖ／Ｃが０．８ｍｌ／Ａｈ以下になるまでアルカリ電解液量Ｖを減少させると、電池を繰り返し使用しているうちに電池反応、即ち正極及び負極における酸化還元反応に寄与可能なアルカリ電解液が枯渇し、円滑な電池反応が阻害されて電池容量が次第に低下する。このため従来の電池では、容量液比Ｖ／Ｃが０．８ｍｌ／Ａｈ以下になるとサイクル特性が大きく低下した。これに対し、上述の電池は、ピーク半値幅が０．８°未満の水酸化ニッケル粒子４０を用い、且つ、この水酸化ニッケル粒子の表面にアルカリ酸化処理されたコバルト化合物からなる被覆層４２を形成したことにより、そのメカニズムは明らかではないけれどもサイクル特性の低下が抑制され、高容量化に好適する。おそらくは、ピーク半値幅の制御を介して水酸化ニッケル粒子４０の歪みが制御されたこと（ピーク半値幅が小さいほど歪みは小さくなる）、アルカリ酸化処理された被覆層４２は導電性が高いこと等に起因して、上述の電池では電池反応性が向上し、これにより電解液の枯渇による電池反応性の低下が補償されるものと考えられる。
【００２２】
上述の電池は、通常の方法により製造することができるけれども、以下では正極２４の作製方法の一例について説明する。
まず、ピーク半値幅が０．８°未満の水酸化ニッケル粒子４０を用意する。このような水酸化ニッケル粒子は、硫酸ニッケル水溶液とアンモニア水とを反応容器内の水に加え、液のｐＨをアルカリ水溶液を添加して調整した後、所定時間攪拌混合することにより沈殿物として得ることができる。なお、反応時の液のｐＨを低く保持するほど、ピーク半値幅を小さくすることができる。また、亜鉛及びコバルトを共沈するには、硫酸亜鉛水溶液及び硫酸コバルト水溶液を更に液に添加すればよい。
【００２３】
次に、得られた水酸化ニッケル粉末４０と水酸化コバルト粉末とを混合し、これにアルカリ水溶液を添加した後、酸化雰囲気下にて加熱処理する。このアルカリ酸化熱処理により、水酸化ニッケル粒子４０の表面にアルカリ酸化処理されたコバルト化合物からなる被覆層４２が形成され、複合粒子３８を得ることができる。なお、被覆層４２の作成の際、水酸化コバルト粉末に代えて、一酸化コバルト粉末又は金属コバルト粉末を用いてもよい。
【００２４】
この後、得られた複合粒子３８及び結着剤に水を加えて混合したペーストを用意し、このペーストを正極用基板３６となる多孔質構造のニッケル板に充填してから乾燥させ、そして、このニッケル板を圧延・裁断して正極２４を作製することができる。
本発明は、上記した一実施形態に限定されることはなく、種々変形が可能であり、例えば、円筒形状の外装缶１０に代えて角型形状の外装缶を用いても良い。ただし、この電池はＡＡサイズの円筒型二次電池に好適する。
【００２５】
そして、上記した一実施形態においては、負極活物質として水素吸蔵合金を用いたけれども、水素吸蔵合金に代えてカドミウム化合物を用いることにより電池をニッケルカドミウム二次電池としてもよい。ただし、電池の容量向上にはニッケル水素二次電池が好適する。
また、上記した一実施形態においては、正極合剤が複合粒子及び結着剤からなるが、正極合剤に導電助剤として、三酸化二コバルト（Ｃｏ2Ｏ3）、コバルト金属（Ｃｏ）、一酸化コバルト（ＣｏＯ）及び水酸化コバルト（Ｃｏ（ＯＨ）2）等のコバルト化合物を更に添加してもよい。
【実施例】
【００２６】
実施例１〜６及び比較例１〜１９
１．電池の組み立て
（１）実施例１〜６及び比較例１〜１４
実施例１〜６及び比較例１〜１４として、図１に示した構成を有し、電池容量Ｃが２６００ｍＡｈであるＡＡサイズの円筒型ニッケル水素二次電池を組立てた。
【００２７】
ただし、正極作製の際、実施例及び比較例毎に、表１に示したピーク半値幅を有する水酸化ニッケル粒子を用いた（表１参照）。なお、表１のピーク半値幅は、表２に示した測定条件にてＸ線粉末回折法により測定した値である。
また、外装缶へのアルカリ電解液の注液の際、実施例及び比較例毎に、表１に示した容量液比Ｖ／Ｃとなるようにアルカリ電解液量を調整した。なお、電池容量Ｃは、水酸化ニッケル１ｇあたりの容量を２８９ｍＡｈとして求められる正極の理論容量である。
【００２８】
（２）比較例１５〜１９
比較例１５〜１９として、正極作製の際、水酸化ニッケル粒子の表面にアルカリ酸化処理されたコバルト化合物からなる被覆層を形成せず、その代わりに、正極合剤（ペースト）に対して水酸化ニッケル粒子１００重量部あたり水酸化コバルト８重量部を添加した以外は、実施例４〜６及び比較例３、４とそれぞれ同様にして、円筒型ニッケル水素二次電池を組立てた。
【００２９】
２．電池のサイクル特性評価試験
得られた実施例及び比較例の各電池にまず初充放電を施した。次に、これらの電池に、１Ｉｔ（２６００ｍＡ）でのΔＶ充電工程、１時間の休止工程及び１Ｉｔ（２６００ｍＡ）での終止電圧１．０Ｖまでの放電工程を１サイクルとする充放電サイクルを繰り返し行った。この充放電サイクルの間、１サイクル毎に各電池の放電容量を測定し、放電容量が初期の放電容量の６０％となったときのサイクル数を数えた。この結果を表１及び図２に示す。
【００３０】
【表１】
2005243519.tif 000003
【００３１】
【表２】
2005243519.tif 000004
【００３２】
表１及び図２からは以下のことが明らかである。
（１）水酸化ニッケル粒子のピーク半値幅に拘わらず、容量液比Ｖ／Ｃが小さくなるのに伴ない、放電容量が初期の放電容量の６０％となるまでのサイクル数（以下、単にサイクル数という）は減少する。
（２）特に、ピーク半値幅が０．８°以上の水酸化ニッケル粒子を用いた場合（比較例５〜９及び比較例１０〜１４）、容量液比Ｖ／Ｃが０．８ｍｌ／Ａｈ以下、特に０．７ｍｌ／Ａｈ以下になるとサイクル数が大きく減少する。
【００３３】
（３）これに対して、ピーク半値幅が０．８°未満の水酸化ニッケル粒子を用いた場合（実施例１〜６及び比較例１〜４）、容量液比Ｖ／Ｃが０．８ｍｌ／Ａｈ以下になってもサイクル数の減少率は大きくなっていない。つまり、ピーク半値幅が０．８°未満の水酸化ニッケル粒子を用いた場合には、０．８°以上の水酸化ニッケル粒子を用いた場合に比べて、容量液比Ｖ／Ｃが０．８ｍｌ／Ａｈ以下の範囲でのサイクル特性の低下が抑制されている。そしてこの結果として、容量液比Ｖ／Ｃが０．８ｍｌ／Ａｈ以下の範囲では、ピーク半値幅が０．８°未満の水酸化ニッケル粒子を用いた実施例１〜６の電池は、ピーク半値幅が０．８°以上の水酸化ニッケル粒子を用いた比較例５〜７及び比較例１０〜１２の電池に比べ、そのサイクル数が大きくなっている。
【００３４】
（４）一方、ピーク半値幅が０．７５°の水酸化ニッケル粒子を用いているけれども、コバルト化合物からなり且つアルカリ酸化処理が施された被覆層を水酸化ニッケル粒子に形成しなかった比較例１５〜１９では、容量液比Ｖ／Ｃが０．８ｍｌ／Ａｈ以下になると、そのサイクル数が大きく減少している。
（５）以上の結果より、ピーク半値幅が０．８°未満の水酸化ニッケル粒子を用い、当該水酸化ニッケル粒子にコバルト化合物からなり且つアルカリ酸化処理が施された被覆層を形成することによって、容量液比Ｖ／Ｃが０．８ｍｌ／Ａｈ以下、特に０．７ｍｌ／Ａｈ以下の範囲にて、電池のサイクル特性の低下を抑制可能なことがわかる。
【図面の簡単な説明】
【００３５】
【図１】本発明の実施形態に係る円筒型ニッケル水素二次電池の部分切欠き斜視図である。
【図２】実施例及び比較例の各電池についてのサイクル特性評価試験結果を示したグラフである。
【符号の説明】
【００３６】
１０  外装缶
２４  正極
２６  負極
２８  セパレータ
４０  水酸化ニッケル粒子
４２  被覆層
【図１】
2005243519.tif 000005
【図２】
2005243519.tif 000006